СПОСОБ ИЗГОТОВЛЕНИЯ МЕТАЛЛИЧЕСКИХ И КОМПОЗИЦИОННЫХ ЗАГОТОВОК ИЗ ЛИСТОВЫХ МАТЕРИАЛОВ

1. Способ изготовления металлических и композиционных заготовок из листовых материалов, включающий одновременную навивку на оправку, по меньшей мере, двух листов материалов с различными прочностными свойствами, закрепление концов материала, отличающийся тем, что осуществляют навивку листовых материалов, смотанных в рулоны, с натяжением листового материала с более высокими прочностными свойствами 10-60% от предела прочности навиваемого материала и с натяжением листового материала с более низкими прочностными свойствами 0-33% от предела прочности навиваемого материала, при этом натяжение материала с более высокими прочностными свойствами должно быть выше предела текучести контактирующего с ним материала с более низкими прочностными свойствами, после чего осуществляют сварку навитых слоев.
2. Способ по п. 1, отличающийся тем, что предварительно осуществляют подготовку поверхности навиваемого листового материала и оправки, включающую очистку от загрязнений, мешающих схватыванию.
3. Способ по п. 1, отличающийся тем, что навивку осуществляют на холодную оправку.
4. Способ по п. 1, отличающийся тем, что в качестве оправки используют пруток, прокат, поковку, втулку или трубу.
5. Способ по п. 1, отличающийся тем, что наружный слой выполняют из материала, коэффициент линейного расширения которого не более коэффициента линейного расширения внутренних слоев.
6. Способ по п. 1, отличающийся тем, что осуществляют сварку давлением навитых слоев путем их пластической деформации, или их нагревом до определенной температуры, или их пластической деформацией с нагревом.
7. Способ по п. 1 и 6, отличающийся тем, что осуществляют диффузионную сварку навитых слоев при температуре 400-1350°С.
8. Способ по п. 6, отличающийся тем, что нагрев навитой заготовки перед пластической деформацией осуществляют до температуры 0-1200°С.
9. Способ по п. 6, отличающийся тем, что пластическую деформацию осуществляют после навивки навитых слоев.
10. Способ по п. 6 и 8, отличающийся тем, что пластическую деформацию навитых слоев осуществляют путем прессования, прокатки, ковки.
11. Способ по п. 6 и 8, отличающийся тем, что после проведения пластической деформации выполняют термическую обработку.